(57)【特許請求の範囲】
【請求項１】
水溶液系電解液を使用する電気二重層コンデンサにおいて分極性電極として用いられる、多数の細孔を有する多孔質炭素からなる電気二重層コンデンサ用電極の製法において、ポリ塩化ビニリデン樹脂からなる原料を非酸化雰囲気中で８００℃乃至１０００℃で加熱することによってガスを発生させ、該ガスの発生によって生じた原子および分子欠陥を細孔として有する多孔質炭素からなる分極性電極材を得ることを特徴とする電気二重層コンデンサ用電極の製法。
【発明の詳細な説明】
【０００１】
【産業上の利用分野】
本発明は電気二重層コンデンサ用電極の製法に関し、特に大静電容量を得るのに最適な電気二重層コンデンサ用電極の製法に関する。
【０００２】
【従来の技術】
近年、電気二重層に基づく電荷の蓄積、すなわち電気二重層原理を用いた電気二重層コンデンサが開発されて製品化されており、該コンデンサは大静電容量が得られるため、小型のものは電子機器の半導体メモリ−用のバックアップ電源から、大型のものは車載の鉛バッテリの用途の一部にまで使用されている。
【０００３】
この種の電気二重層コンデンサ用の電極材として、微細な細孔を有する活性炭微粒子が使用されており、この活性炭微粒子については従来より種々の研究がなされている。
【０００４】
そして、例えば特開昭５９−１３８３２７号公報、特開昭５９−１７２２３０号公報、特開昭６０−２１１８２１号公報、特開昭６１−１０２０２３号公報、特開昭６１−２１４４１７号公報、特開昭６３−１８７６１４号公報、特開平１−１６５１０８号公報、特開平１−２２７４１７号公報などの公開公報にそれぞれ開示されており、これらはすべて電荷の蓄電量を増すために一般的に大きな比表面積を有する活性炭を電極材としている。
【０００５】
ここで活性炭の製造について記すと、活性炭は高分子材料の炭化物または、石炭や石油コ−クス、椰子殻などの炭化物を原料に、その炭化物を賦活と呼ばれる工程を経て製造される。活性炭の特徴である大きな比表面積はこの賦活工程で付与される。この賦活工程は、通常約９００℃で酸化性ガスに上記の炭化物をさらすことが行われ、酸化性ガスは水蒸気、二酸化炭素で、これらの気体と炭化物との反応と同時に、炭化物に吸着されている炭化水素が除去される。そして、賦活には上述のガス賦活の他、賦活薬品を使用する薬品賦活があり、図１１は両賦活法による活性炭の製造工程を示したものである。
【０００６】
【発明が解決しようとする課題】
図１１に示した活性炭の製造工程では、いずれの方法でも工程が複雑で、その工業生産設備が膨大なものとなるため、コストが嵩むという問題がある。
【０００７】
また、電気二重層コンデンサ用の電極としては均一な細孔径を有する材料を必要としているが、活性炭の細孔径分布は広い範囲の分布をしており、必ずしも電気二重層コンデンサ用の電極材料として最適であるとは云い難い。
【０００８】
本発明はこのような従来の活性炭についての問題を改善しようとするもので、その目的は電気二重層コンデンサの電極材に用いる多孔質炭素の原材料や製造方法を検討し、大静電容量を得るに適切な細孔を備えた電気二重層コンデンサ用電極を提供しようとするものである。
【０００９】
【課題を解決するための手段】
上述の課題を解決するための手段として本発明は、水溶液系電解液を使用する電気二重層コンデンサの分極性電極として用いられる、多数の細孔を有する多孔質炭素からなる電気二重層コンデンサ用電極の製法において、ポリ塩化ビニリデン樹脂（ＰＶＤＣ樹脂）からなる原料を非酸化雰囲気中にて８００℃乃至１０００℃で加熱してガスを発生させ、該ガスの発生によって生じた原子および分子欠陥を細孔として有する多孔質炭素を得て、この多孔質炭素を分極性電極材として用いることを特徴とする電気二重層コンデンサ電極の製法を提供する。
【００１０】
上記の課題を解決するための手段をさらに説明すると、まず電気二重層コンデンサの静電容量を支配する電極の特性、要因について研究を進めた結果、対象とする電解液により、正確にはイオン径によって最適な細孔構造が存在することが分かった。すなわち、一般に電気二重層コンデンサに使用される炭素電極の細孔形状は円形ではなく、スリット状または楕円形であることが分かった。
【００１１】
また、その最適な細孔構造は水溶液系電解液では６〜１２Åの範囲のスリット幅およびスリット長を有する細孔が最も有効であることが分かった。
【００１２】
一方、原材料や製造方法を検討した結果、原材料にＰＶＤＣ樹脂を用い、該樹脂の非酸化雰囲気中での加熱により、上記の細孔範囲のものを製造できることが分かった。
【００１３】
さらに、上記の非酸化雰囲気中における加熱時に発生するガスを分析した結果、水素、一酸化炭素、メタノ−ルおよび塩化水素が主成分であり、これと、文献で明らかにされているＰＶＤＣ樹脂の炭化メカニズムとから、生ずる細孔はＰＶＤＣ樹脂の加熱時に放出される上記のガスの原子および分子欠陥による細孔であると考えられる。
【００１４】
なお、本発明において細孔構造を分析する手段については、従来のガス吸着法による計測では困難であるため、新たな計測評価手段を使用した。具体的には透過型電子顕微鏡による画像解析であるが、この画像解析により、上記の細孔構造の特定を行った。
【００１５】
【作用】
高分子材料の原料を非酸化雰囲気中で加熱し、発生するガスを放出させ、この放出により原子および分子欠陥による多数の細孔を生ぜしめ、電気二重層コンデンサの電極材として使用する。
【００１６】
【実施例】
つぎに本発明の実施例について図面を用いて詳細に説明するが、本発明は以下の実施例に限定されるものではない。図１は本発明にかかる電気二重層コンデンサ用電極として使用する多孔質炭素の実施例１、２および３の原料、製造方法と、比較例として電気二重層コンデンサ用に市販されている活性炭（クラレ製ＹＰ１７）の原料、製造方法とを示した図表図であり、図２は上記の電極材料を従来のガス吸着法による比表面積、細孔容積の測定結果の図表図である。本発明で得られるＰＶＤＣ樹脂の炭化物は、市販活性炭に比べＢＥＴ表面積、細孔容積共に低いことが分かる。
【００１７】
また図３は上述の電極材料の製造に使用した装置の説明図で、この装置は特殊な装置ではなく、一般に炭素材を試験的に製造するのに使用されるものであり、この装置の石英炉芯管の中央部に上述の出発原料を置き、窒素ガスを毎分２リットル程度流しながら、昇温速度１５℃／分にて加熱し、図１に示した温度に３０分間保持したものである。
【００１８】
そして、電極体の製造については上述のそれぞれの電極材料を使用し、パルス衝撃電流により活性炭微粒子の相互間を焼結させる多孔質焼結体の製造方法（特開平３−７８２２１号公報に詳述）を用いた。この方法は例えば各活性炭微粒子の粉体に５０ｋｇｆ／ｃｍ2 〜８００ｋｇｆ／ｃｍ2 の範囲の圧力を印加するステップと、加圧された粉体の微粒子間にパルス状電圧を印加して各微粒子間に放電を生じさせ加圧した活性炭微粒子を７００℃〜１０００℃の間に保持して微粒子を焼結するステップとを行うものであり、実施例及び比較例においては、この方法により厚さ１．０ｍｍ、直径２０ｍｍの活性炭成形体を製造した。
【００１９】
図４はこのような活性炭成形体を用いて作成した電気二重層コンデンサの構造を示す断面図で、上述の活性炭成形体を水溶液系の集電体として、例えば導電性高分子シ−ト上に導電性接着剤によって貼着し、これをポリプロピレン繊維不織布のセパレ−タを介して対向させた。そして電解液として３０重量％の硫酸を十分に含浸させた。
【００２０】
このようにして作成した電気二重層コンデンサに０．８Ｖで１５０ｍＡの定電流充電を行った後、１５０ｍＡにて定電流放電を実施し、放電時の端子電圧が０．２５Ｖに至るまでの時間を計って静電容量を算出した。
【００２１】
これらの性能結果を図５に示すが、実施例１、２および３による静電容量は図２に示したように表面積や細孔容量が小さいにも拘らず、いずれも比較例より大容量が得られている。
【００２２】
ここで電極材料の細孔分析について説明すると、本実施例においては信州大学遠藤教授の開発された透過型電子顕微鏡（ＴＥＭ）により撮影した画像を解析する方法を用いたものである。
【００２３】
この画像解析法は、まずＴＥＭにより原画像を撮影するが、加速電圧４００ｋｖの電子顕微鏡を用い、これにより倍率２０万倍の像を得、更に３０倍に拡大して印画紙に焼付けたものを原画像とする。ついで原画像を高分解能のＣＣＤカメラでコンピュ−タに読込み細孔を分析するものである。
【００２４】
このような分析方法で得られた実施例１、２および３と、比較例との細孔分析デ−タを順次に図６乃至図９に示すが、これらの図から明らかなように、実施例１、２および３はいずれも１０Å以下に細孔のピ−クを有し、細孔分布の範囲は５〜１５Åであることが分かる。そして、比較例では２０Å近傍に細孔のピ−クがあり、細孔分布の範囲は１０〜３０Åであった。
【００２５】
ところで、多孔質炭素の細孔に関連のある細孔生成の原理の研究として、工業技術院公害資源研究所の結城氏、北川氏の研究報告書（公害資源研究所報告第２３号 昭和５７年３月）に、ＰＶＤＣ樹脂の加熱時には２００〜６００℃で塩化水素を放出し、さらに温度を上昇させるとタ−ルを放出して炭素を生成することが述べられている。
【００２６】
このような研究を参考として、非酸化雰囲気中にてのＰＶＤＣ樹脂の加熱時に発生するガスの分析を行った。
【００２７】
図１０は前記の実施例２の製造時のガス分析結果で、９００℃付近にて発生するガスをガスクロマトグラフィ−に注入して測定したものである。
【００２８】
同図における窒素は、非酸化雰囲気とするためのキャリアガスであるので除くと、ＰＶＤＣ樹脂の非酸化雰囲気中で加熱時に発生するガスは、水素、一酸化炭素、メタノ−ルが主成分であることが判明し、さらに、定量検定は行わなかったが２００℃付近で多量の塩化水素ガスの発生を確認している。
【００２９】
以上の分析結果および観察結果から、本実施例の有する細孔は、主として水素、一酸化炭素、メタノ−ルおよび塩化水素などの原子および分子が加熱により放出されて生じた原子および分子欠陥による細孔であると特定可能である。
【００３０】
このことは前述の細孔分析結果からも考察できるもので、本実施例１（８００℃炭化）の細孔分布を示す図６では極めて１０Åの近傍に細孔径のピ−クを有しているが、実施例２（９００℃炭化）の細孔分布を示す図７では、７Å近傍に細孔径のピ−クを有している。これは実施例１では細孔の主体が塩化水素の放出により生成された比較的大きな径の細孔であるのに対し、実施例２では実施例１における細孔に、さらに水素原子および分子などの塩化水素より小さな分子が放出された小細孔が増加したものと考えられる。
【００３１】
以上、本発明を説明したが、本発明の主旨の範囲内で種々の変形や応用が可能であり、これらの変形や応用を本発明の主旨の範囲から排除するものではない。
【００３２】
【発明の効果】
上述のように本発明によれば、分極性電極に用いる多孔質炭素の原料に高分子材料を用い、非酸化雰囲気中にての加熱により原子および分子欠陥による細孔を生じさせたので、非常に微細な細孔を有する多孔質炭素が得られ、従来の電極用の活性炭に比して高容量の電極材料を得ることが可能となった。
【００３３】
また本発明では、原料の製造方法に従来の活性炭の場合のような賦活工程を必要としないため、工程が簡単となって手数を要せず、低コストで済むという利点がある。
【図面の簡単な説明】
【図１】本発明にかかる電気二重層コンデンサ用電極として使用する活性炭の実施例１、２および３の原料、製造方法と、その比較例のデ−タとを示す図表図である。
【図２】上述の実施例と比較例との表面積、細孔容積の結果を示す図表図である。
【図３】電極材料製造装置の説明図である。
【図４】電気二重層コンデンサの構造を示す断面図である。
【図５】実施例と比較例とによるコンデンサの性能デ−タの図表図である。
【図６】実施例１の細孔分析デ−タを示す曲線図である。
【図７】実施例２の細孔分析デ−タを示す曲線図である。
【図８】実施例３の細孔分析デ−タを示す曲線図である。
【図９】比較例の細孔分析デ−タを示す曲線図である。
【図１０】実施例２の製造時のガス分析結果を示す曲線図である。
【図１１】活性炭の製造方法を示す工程図である。
【図１】
0003702300.tif 000002
【図２】
0003702300.tif 000003
【図３】
0003702300.tif 000004
【図４】
0003702300.tif 000005
【図５】
0003702300.tif 000006
【図６】
0003702300.tif 000007
【図７】
0003702300.tif 000008
【図８】
0003702300.tif 000009
【図９】
0003702300.tif 000010
【図１０】
0003702300.tif 000011
【図１１】
0003702300.tif 000012